СОСТАВ ШИХТЫ ДЛЯ ВЫПЛАВКИ СЛЮДЫ
CHARGE MIXTURE FOR SMELTING MICA

Изобретение относится к промышленному производству огнеупорных и электроизоляционных материалов и может быть использовано в металлургии, машиностроении, приборостроении и, в частности, в цветной металлургии и химическом машиностроении.
Известны составы смесей и шихт US 3753743 A, 21.08.1973; GB 1330513 A, 19.09.1973; SU 592762 A, 24.02.1978. Авторское свидетельство СССР 635041, 04.12.1978. Синтез минералов. В двух томах. Том 2 / Ю.М.Путилин, Ю.А.Белякова, В.П.Голенко и др. - М: Недра, 1987, с.74-77; RU 2051769, 10.01.1996; RU 2058944 C1, 27.04.1996; RU 2130435, 20.05.1999; RU 2131853, 20.06.1999; RU 2152363 C1, 10.07.2000; RU 2281924, 20.08.2006, в которых дано многообразие составов шихты, используемой для производства стекла или фторслюды, направленных на решение части задач по снижению температуры плавления смеси или шихты, улучшения кристаллизационной способности расплава, уменьшения его коррелирующего действия, компенсации потерь летучих, получение слюды с улучшенными характеристиками.
Недостатками известных составов шихты являются, во-первых, использование дорогостоящего кремнефтористого калия и, во-вторых, применение поташа, реакция взаимодействия которого с компонентами приводит к образованию вредных выбросов углекислого газа, до 170 кг на одну тонну слюды.
Целью настоящего изобретения является снижение себестоимости производства плавленолитых изделий с одновременным ограничением количества выбросов углекислого газа в атмосферу до величины менее одного процента по массе от массы расплавленной шихты.
Высокодисперсные компоненты шихты фторслюды должны удовлетворять требованиям по чистоте от примесей, промышленной доступности, невысокой цене и технологичности.
3
3
10
2
Предлагаемый состав шихты для выплавки слюды типа калиевого фторфлогопита KMg(AlSiO)F содержит доступные и недорогие материалы, мас.%:
едкий калий, КОН
13
периклаз, MgO
28
фтористый алюминий, AlF<sub>3</sub>
13
кварцевый песок, SiO<sub>2</sub>
38
огнеупорная глина ПГБ
8
Калий вносим в шихту в составе едкого калия, который активно взаимодействует с периклазом, фтористым алюминием и кварцевым песком, а с глиной добавляем в шихту алюминий, кремний и небольшое количество примесей, за счет чего восстанавливаем химический состав слюды по алюминию. Глина дополнительно пластифицирует шихту при брикетировании или окомковании и является связующей добавкой при спекании.
Химический состав слюды изменяется в зависимости от чистоты материалов шихты, количества летучих выбросов в атмосферу и технологических параметров плавления. Отклонения от состава природной слюды приводят к изменению всего комплекса теплофизических и электроизоляционных свойств. Набор свойств слюды следует формировать соотношением материалов шихты.
Производство слюды из предлагаемой шихты снижает на порядок количество выбросов в атмосферу углекислого газа в процессе ее синтеза и позволяет разработать и реализовать в промышленных объемах более чистую экологически технологию.
При составлении шихты следует учитывать количество необходимых веществ в исходных материалах и их влажность.